(57)【要約】【課題】転写部材からの再帰性反射シートの剥離性を高めることができ、かつ、輝度の高い再帰性反射シートを得ることができる製造方法及びこの製造方法により製造された再帰性反射シート及びこの再帰性反射シートを備えた物品を提供すること。【解決手段】円筒状スタンパー３１は、金属製、例えば電鋳ニッケル製の筒状部材であり、その表面が再帰性反射シートの原反となる被転写シートにエンボスパターンを形成するための転写面３１Ａとなっている。この転写面３１Ａには、表面粗さ０．３μｍＲｚ以下、対水接触角９０°以上となる物質３１Ｂ、例えば、フッ素系シランカップリング剤がコーティングされている。転写シートを円筒状スタンパー３１の転写面３１Ａとニップロールとで挟圧して再帰性反射シートを製造する。【選択図】  図２
2005001300.tif 000002
【特許請求の範囲】
【請求項１】
表面にマイクロプリズム形状のエンボスパターンが形成された再帰性反射シートの製造方法であって、
前記エンボスパターンが形成された転写面を有し、この転写面に表面粗さ０．３μｍＲｚ以下、対水接触角９０°以上となる物質がコーティングされた転写部材と、この転写部材に対向配置される加圧部材とで被転写シートを挟圧してこの被転写シートに前記エンボスパターンを転写することを特徴とする再帰性反射シートの製造方法。
【請求項２】
請求項１に記載の再帰性反射シートの製造方法において、
前記転写面にコーティングされる物質は、ケイ素化合物であることを特徴とする再帰性反射シートの製造方法。
【請求項３】
請求項１又は２に記載の再帰性反射シートの製造方法において、
前記転写シートは熱可塑性樹脂を含有するものであることを特徴とする再帰性反射シートの製造方法。
【請求項４】
請求項３に記載の再帰性反射シートの製造方法において、
前記熱可塑性樹脂は、ポリウレタン系樹脂又はポリオレフィン系樹脂であることを特徴とする再帰性反射シートの製造方法。
【請求項５】
請求項１から４のいずれかに記載の製造方法により製造されたことを特徴とする再帰性反射シート。
【請求項６】
請求項５に記載の再帰性反射シートにおいて、
ポリウレタン系樹脂を含有しており、
再帰性反射率が１５０ｃｄ／ｌｕｘ／ｍ２以上であることを特徴とする再帰性反射シート。
【請求項７】
請求項５又は６に記載の再帰性反射シートを備えたことを特徴とする物品。
【請求項８】
請求項７に記載の物品が衣類又は履物用部材であることを特徴とする物品。
【請求項９】
請求項７に記載の物品が保安用具であることを特徴とする物品。
【請求項１０】
請求項７に記載の物品は、ポリウレタン系樹脂を含有し、再帰性反射率が１５０ｃｄ／ｌｕｘ／ｍ２以上である前記再帰性反射シートを備えたリフレクタであることを特徴とする物品。
【発明の詳細な説明】
【０００１】
【発明の属する技術分野】
本発明は、再帰性反射シートの製造方法、再帰性反射シート、物品に関する。
【０００２】
【背景技術】
従来から、表面にマイクロプリズム（キューブコーナ）形状のエンボスパターンが形成された再帰性反射シートが反射板分野、ファッション分野、建築分野等で使用されている。
このような再帰性反射シートの製造方法としては、例えば、金属の型（転写部材）の表面にマイクロプリズム形状のエンボスパターンを形成しておき、この型と、エンボスパターンが形成されていない金属平板とで被転写シートを挟み込み加圧して、被転写シートの表面に転写する方法がある（例えば特許文献１参照）。
また、円筒金属ロール（転写部材）の表面にエンボスパターンを形成し、このエンボスパターンを転写する方法もある（例えば、特許文献２参照）。
【０００３】
【特許文献１】
特公昭６０−５６１０３号（図１）
【特許文献２】
特公平３−４３０５１号（図７）
【０００４】
【発明が解決しようとする課題】
このような製造方法により再帰性反射シートを製造する際、シートの材質によっては、エンボスパターンが形成された型や金属ロールの表面からシートがはがれにくくなる場合がある。この問題を解決するために、型や金属ロールの表面に剥離層を形成することが考えられるが、剥離層の表面が粗い場合等には、被転写シートのマイクロプリズム部分（エンボスパターン部分）での全反射が損なわれ、輝度の高い再帰性反射シートを得ることができないという問題がある。
【０００５】
本発明の目的は、転写部材からの再帰性反射シートの剥離性を高めることができ、かつ、輝度の高い再帰性反射シートを得ることができる製造方法及びこの製造方法により製造された再帰性反射シート及びこの再帰性反射シートを備えた物品を提供することである。
【０００６】
【課題を解決するための手段】
本発明の再帰性反射シートの製造方法は、表面にマイクロプリズム形状のエンボスパターンが形成された再帰性反射シートの製造方法であって、前記エンボスパターンが形成された転写面を有し、この転写面に表面粗さ０．３μｍＲｚ以下、対水接触角９０°以上となる物質がコーティングされた転写部材と、この転写部材に対向配置される加圧部材とで被転写シートを挟圧してこの被転写シートに前記エンボスパターンを転写することを特徴とする。
【０００７】
ここで、本願において、表面粗さとは、十点平均粗さのことをいい、ＪＩＳＢ０６０１に基づいて測定されるものである。
本発明によれば、転写部材の転写面に対水接触角９０°以上となる物質がコーティングされているので、転写部材と被転写シートとが接着しにくくなり、これにより転写面からの被転写シートの剥離性を向上することができる。
また、転写部材の転写面にコーティングされた物質の表面粗さが０．３μｍＲｚを超えるものである場合には、再帰性反射シートの表面が粗くなり、輝度が低下する可能性があるが、本発明では表面粗さが０．３μｍＲｚ以下であるため、輝度の低下を防止することができる。
なお、被転写シートの製造方法としては、種々のシート成形方法を採用することができ、例えば、カレンダ成形、Ｔダイ押出成形等を採用することができる。
【０００８】
この際、前記転写面にコーティングされる物質は、ケイ素化合物であることが好ましい。
本発明で、使用するケイ素化合物は、表面の表面粗さが、０．３μｍＲｚ以下、好ましくは０．１μｍＲｚ以下、対水接触角９０°以上となるケイ素化合物であり、例えば、フッ素系シランカップリング剤、シラン系離型剤等が挙げられる。
一般に、被転写シートへの転写を行う際には、転写部材の転写面を加熱する。ケイ素化合物は、耐熱性が高いため、転写面への塗布に適している。
【０００９】
また、本発明では、前記転写シートは熱可塑性樹脂を含有するものであることが好ましい。
このような本発明によれば、転写シートは熱可塑性樹脂を含有するため、転写時の加熱・加圧により容易にマイクロエンボス形状のエンボスパターンを形成することができる。
【００１０】
この際、前記熱可塑性樹脂は、ポリウレタン系樹脂又はポリオレフィン系樹脂であることが好ましい。
ポリオレフィン系樹脂としては、例えば、高密度ポリエチレン（ＨＤＰＥ）、直鎖状低密度ポリエチレン（ＬＬＤＰＥ）、ポリプロピレン（ＰＰ）、熱可塑性エラストマ（ＴＰＯ）、エチレン−環状オレフィン共重合体（ＥＰＯ）、エチレン−酢酸ビニル共重合体（ＥＶＡ）、エチレン−メチルメタクリレート共重合体（ＥＭＭＡ）、エチレン−メタクリル酸共重合体（ＥＭＡＡ）、アイオノマ等を採用することができる。
なかでも、以上のようなポリオレフィン系樹脂のうち、軟質樹脂であるアイオノマを使用することが特に好ましい。
アイオノマは、軟質樹脂であり、接着性も高く、剥離性に劣るものであるが、本発明では、転写部材の転写面に対水接触角９０°以上となる物質が塗布されているため、転写部材から良好に剥離することができる。
また、同様に、本発明で採用するポリウレタン系樹脂も軟質樹脂であり、接着性も高く、剥離性に劣るものであるが、本発明では、転写部材の転写面に対水接触角９０°以上となる物質が塗布されているため、転写部材から良好に剥離することができる。
【００１１】
ここで、ポリウレタン系樹脂としては、例えば、２５℃で硬度（ＪＩＳ）が８０〜１００、特に好ましくは８５〜９５、抗張力が好ましくは２００ｋｇ／ｃｍ２以上、特に好ましくは３００〜５００ｋｇ／ｃｍ２、破断伸度が好ましくは３００％以上、特に好ましくは４００％以上の物性を有するものであり、ポリヒドロキシル化合物（ポリオール成分）と、ポリイソシアネート化合物（イソシアネート成分）とを反応してなるポリウレタン樹脂が使用出来る。
【００１２】
ポリヒドロキシル化合物としては、例えば一般のウレタン化合物の製造に用いられる種々のポリエステルポリオール及び／又はポリエーテルポリオールが挙げられる。
ここで言うポリエステルポリオールとは、多価アルコールと多塩基性カルボン酸の縮合物、ヒドロキシカルボン酸と多価アルコールの縮合物などが挙げられる。多価アルコールとしては、例えばエチレングリコール、プロピレングリコール、ブタンジオール、ジエチレングリコール、グリセリン、ヘキセントリオール、トリメチロールプロパンなどが挙げられ、多塩基性カルボン酸としては例えばアジピン酸、グルタール酸、アゼライン酸、フマール酸、マレイン酸、フタール酸、テレフタール酸、ダイマー酸、ピロメリット酸などが挙げられる。
また、ヒドロキシカルボン酸と多価アルコールの縮合物としてはヒマシ油、ヒマシ油とエチレングリコール、プロピレングリコールなどの反応生成物も有用である。
更にポリエステルポリオールとしては、ε−カプロラクトン等のラクトン類を開環重合して得られるラクトン系ポリエステルポリオール類も用いる事が出来る。このラクトン系ポリエステルポリオール類としては、先に述べた多価アルコール類にε−カプロラクトン、δ−バレロラクトン、β−メチル−δ−バレロラクトン等の一種又は二種以上を付加重合させたものがいずれも使用出来る。
【００１３】
ポリエーテルポリオールとしては、例えばエチレンオキサイド、プロピレンオキサイド、ブチレンオキサイド、テトラヒドロフランなどのアルキレンオキサイドの一種もしくは二種以上を、２個以上の活性水素を有する化合物に付加重合した生成物であり、通常のポリウレタン樹脂の製造に用いられる公知のポリエーテルポリオールがいずれも使用できる。この場合２個以上の活性水素を有する化合物としては、例えば先にのべた多価アルコール、多塩基性カルボン酸の他、エチレンジアミン、ヘキサメチレンジアミンなどのアミン類、エタノールアミン、プロパノールアミンなどのアルカノールアミン類、レゾルシン、ビスフェノールの如き多価フェノール類、ヒマシ油などが挙げられる。
【００１４】
さらに、ポリヒドロキシル化合物は、ポリエステルポリオール及びポリエーテルポリオールの一種もしくは二種以上を用い、更にこれらに先に述べた多価アルコールの如き低分子量ポリヒドロキシ化合物を鎖伸長剤として併用しても良い。
ポリイソシアネート化合物とは、分子中にイソシアネート基を２個以上有する化合物であり、通常のポリウレタン樹脂の製造に用いられる種々のものが使用でき、例えばトリレンジイソシアネート、ジフェニルメタンジイソシアネート、ジアニジンジイソシアネート、ナフタレンジイソシアネート、トリフェニルメタントリイソシアネート、ビス（ジイソシアナトトリル）フェニルメタン、ポリメチレンポリフェニルポリイソシアネートなどの芳香族系ポリイソシアネート化合物、脂肪族系又は脂環族系のポリイソシアネート化合物としては、イソホロンジイソシアネート、ジシクロヘキシルメタンジイソシアネート（水素添加ジフェニルメタンジイソシアネート）、ヘキサメチレンジイソシアネート、キシリレンジイソシアネート、水素添加トリレンジイソシアネート、イソプロピリデンビス（シクロヘキシルイソシアネート）等である。
【００１５】
また、ポリイソシアネート化合物は、２種以上のポリイソシアネート化合物を併用してもよく、特に脂肪族系又は脂環系族ポリイソシアネート化合物に芳香族系ポリイソシアネート化合物を併用してもよい。
ポリウレタン樹脂のポリオール成分としては、イソシアネート基含有ウレタンプレポリマーの製造に用いられる前記のポリヒドロキシル化合物が全て使用出来る。即ち、前記のポリエステルポリオール及びポリエーテルポリオールの一種もしくは二種以上を用いる事が出来る。又、前記の多価アルコールの如き低分子量ポリヒドロキシ化合物をポリオール成分として併用することもできる。
【００１６】
本発明の再帰性反射シートは以上のような製造方法により製造されたことを特徴とする。
本発明の再帰性反射シートは、上述した製造方法により製造されたものであるため、剥離性がよく、かつ、高輝度の再帰性反射シートとなる。
【００１７】
さらに、本発明の再帰性反射シートは、ポリウレタン系樹脂を含有しており、再帰性反射率が１５０ｃｄ／ｌｕｘ／ｍ２以上であること好ましい。
ここで、再帰性反射率はＪＩＳＺ８７１４に基づいて測定されたものである。
このような本発明では、再帰性反射シートは高い再帰性反射率を有しているため、高輝度のものとなる。
また、本発明の再帰性反射シートは、ポリウレタン系樹脂を含有しており、このポリウレタン系樹脂は伸びに対する回復性が優れているため、再帰性反射シート表面に形成されたエンボスパターンはくずれにくくなる。従って、エンボスパターンのくずれによる輝度の低下を防止できる。
また、再帰性反射シートをポリウレタン系樹脂を含有するものとすることで、再帰性反射シートの表面の耐磨耗性が向上する。従って、高い輝度を長期間維持することも可能となる。
【００１８】
本発明の物品は、上述したような再帰性反射シートを備えることを特徴とするものであり、この物品としては、例えば、衣類又は履物用部材、保安用具、リフレクタ等が挙げられる。
物品をリフレクタにする場合には、リフレクタは、ポリウレタン系樹脂を含有し、再帰性反射率が１５０ｃｄ／ｌｕｘ／ｍ２以上、なかでも３００ｃｄ／ｌｕｘ／ｍ２以上である再帰性反射シートを備えたものであることが好ましい。
上述した再帰性反射シートは高輝度のものであるため、高い視認性を有する物品とすることができる。
【００１９】
【発明の実施の形態】
以下、本発明の実施形態を図面に基づいて説明する。
図１および図２には、本実施形態の再帰性反射シート１が示されている。
再帰性反射シート１は、表面１Ａにマイクロプリズム形状のエンボス加工が施されたものである。この再帰性反射シート１はポリウレタン系樹脂を含有した単層構造のシートである。
【００２０】
以上のような再帰性反射シート１の製造装置および製造方法を、図３を参照して説明する。
製造装置１００は、転写装置３３と、ガイドロール３８と、ニップロール３９と、艶付け装置４０と、加熱装置５０と、遮蔽板６０とを備えている。
この転写装置３３は、スタンパー保持用シリンダ３０と、このスタンパー保持用シリンダ３０の外周に嵌合し、スタンパー保持用シリンダ３０に保持される円筒状スタンパー３１（転写部材）と、スタンパー保持用シリンダ３０内部にスタンパー保持用シリンダ３０よりも内径の小さい支持ロール３２およびバックアップロール３５とを備えている。
【００２１】
円筒状スタンパー３１は、金属製、例えば電鋳ニッケル製の筒状部材であり、図４に示すように、その表面が再帰性反射シート１の原反となる被転写シート２にエンボスパターンを形成するための転写面３１Ａとなっている。この転写面３１Ａのエンボスパターンは、マイクロプリズム型の正三角錐ダイヤカットパターンであり、正三角錐の底面の一辺の長さは例えば１７３μｍ、高さは８６μｍである。また、転写面３１Ａの表面粗さは０．０５μｍＲｚである。なお、転写面３１Ａのエンボスパターンは以上のようなものに限定されるものではなく、再帰性反射シート１の用途等に応じて任意に設定できる。
そして、この転写面３１Ａには、表面粗さ０．３μｍＲｚ以下、対水接触角９０°以上となる物質３１Ｂ、例えば、シラン系離型剤等のケイ素化合物がコーティングされている。
この物質３１Ｂのコーティングの厚みは１ｎｍ以上、１００μｍ以下が好ましい。１００μｍを超えると、転写面３１Ａに形成されたエンボスパターン形状が変形してしまう虞がある。
物質３１Ｂのコーティング方法は任意であるが、蒸着、スピンコート、ディップコート等でコーティングすることができる。
なお、ここでいう表面粗さとは、十点平均粗さのことをいい、ＪＩＳＢ０６０１に基づいて測定されるものである。
【００２２】
バックアップロール３５は、スタンパー保持用シリンダ３０及び円筒状スタンパー３１を介してニップロール３９と対向する位置に設けられている。このバックアップロール３５は、ニップロール３９により被転写シート２を円筒状スタンパー３１に圧接する際に、スタンパー保持用シリンダ３０を介して、円筒状スタンパー３１を内側から支持するものである。
さらに、スタンパー保持用シリンダ３０の内部における支持ロール３２とバックアップロール３５との間には、熱交換器からなる冷却装置７０が設けられている。
【００２３】
ニップロール（加圧部材）３９は、金属ロールの表面にシリコーンゴム製の弾性材が被覆されたものであり、円筒状スタンパー３１上に供給された被転写シート２を、円筒状スタンパー３１に対して所定圧力で押圧するようにされている。なお、被覆する弾性材の硬度及び厚さは、使用するシートの硬度や厚さ
等に応じて適宜設定することができる。
【００２４】
艶付け装置４０は、転写装置３３の近傍に配置された第１、第２冷却ロール４１、４２と、転写装置３３から離れた位置に配置された第３冷却ロール４３と、これら各ロール４１、４２、４３に巻装されたエンドレスベルト４４とを含んで構成されている。
ここで、第１、第２冷却ロール４１、４２間のエンドレスベルト４４に沿った位置にも、冷却装置７０が設けられている。
【００２５】
第１〜第３冷却ロール４１、４２、４３は、金属製ロールであり、その内部には水冷式等の冷却手段が設けられている（図示省略）。また、第１〜第３冷却ロール４１、４２、４３のうち少なくとも１つの回転軸は、回転駆動手段と連結されている。なお、第３冷却ロール４３は、適宜省略してもよい。
一方、エンドレスベルト４４は、ステンレス製ベルトであり、第１、第２冷却ロール４１、４２間で被転写シート２のエンボスが転写される面とは反対側の面を円筒状スタンパー３１側に付勢するように設定されている。
【００２６】
加熱装置５０は、円筒状スタンパー３１の外部に配置されている。この加熱装置５０は、例えば、高周波誘導加熱器、ハロゲンヒーター、ＩＲ加熱器、バーナー加熱器等の中から、使用するシートの材質、厚さ等に応じて適宜選択して使用することができる。
なお、本実施形態では、加熱装置５０を円筒状スタンパー３１の外部に配置したが、これに限らず、スタンパー保持用シリンダ３０の内部に配置してもよい。
遮蔽板６０は、例えば、アルミニウム、ステンレス等の金属板、またはこれらの金属板に断熱部材を取り付けたもの等の断熱効果を有する板である。
【００２７】
このように構成された製造装置１００を用いた再帰性反射シート１の製造は、次のように行われる。
まず、スタンパー保持用シリンダ３０を回転させるとともに、エンドレスベルト４４を回動させる。なお、スタンパー保持用シリンダ３０の回転に伴って円筒状スタンパー３１も回転することとなる。
さらに、加熱装置５０により、円筒状スタンパー３１を加熱して転写可能な所定の温度とし、支持ロール３２内部には冷却媒体を循環させる。
【００２８】
この状態で、予めＴダイ押出成形等により成形された被転写シート２を、ガイドロール３８を介して円筒状スタンパー３１上に供給した後、ニップロール３９で被転写シート２を円筒状スタンパー３１の表面に押圧し、被転写シート２にエンボスパターンを転写させる。この際、ニップロール３９の表面に被覆された弾性材の弾性により、被転写シート２は面状圧接されることとなる。すなわち、被転写シート２は、ニップロール３９と、円筒状スタンパー３１とで挟圧されることとなる。
なお、被転写シート２の成形方法はＴダイ押出し成形に限られず、例えば、カレンダ成形等であってもよい。
【００２９】
この後、転写された被転写シート２を円筒状スタンパー３１の回転とともに移動させて、艶付け装置４０を構成するエンドレスベルト４４と、円筒状スタンパー３１との間で狭圧して被転写シート２の被転写面とは反対側の面に鏡面転写して艶付けを行い、再帰性反射シート１とする。
このようにして両面に転写が施された再帰性反射シート１は、冷却装置７０において冷却、剥離されて巻き取られる。このようにして再帰性反射シート１が得られる。
【００３０】
以上のようにして得られた再帰性反射シート１の再帰性反射率は１５０ｃｄ／ｌｕｘ／ｍ２以上となる。なお、この再帰性反射率はＪＩＳＺ８７１４に基づいて測定されるものである。
そして、このような再帰性反射シート１は、一例として、図５に示すようなリフレクタ８Ａに使用される。このリフレクタ８Ａは、例えば、道路標識、工事標識、安全標識等で使用されるものであり、再帰性反射シート１と、この再帰性反射シート１の表面１Ａ（エンボスパターンが形成された面）に対向配置されるシール部材８１Ａとを備えている。このシール部材８１Ａと再帰性反射シート１との間には、シール部材８１Ａと再帰性反射シート１とをシールするための桟８２Ａが設置されている。
リフレクタ８Ａに入射した光Ｌは、再帰性反射シート１の表面で全反射される。
また、再帰性反射シート１を図６に示すようなジャケット等の衣類８Ｂ、さらには図７に示すような靴８Ｃ等に使用してもよい。この場合には、再帰性反射シート１を所定形状にカットし、空気封入シール（ハーメチックシール）によりテープ状に成形した後、衣類本体８１Ｂ、靴本体８１Ｃに貼り付けたり、縫製したりする。貼り付ける方法としては、例えば、高周波ウェルダ加工等があげられる。また、貼り付ける部分としては、光のあたりやすいところが好ましく、例えば、衣類本体８１Ｂの胸の部分、袖の部分、靴本体８１Ｃのかかとつまさき、サイド部分に貼り付ける。
【００３１】
なお、図６に示した衣類８Ｂはジャケットであったが、これに限らず、制服等としてもよい。制服のライン、ロゴ、ワッペンの部分に再帰性反射シート１を貼り付けることができる。また、衣類をレインコート、セーフティガウン等としてもよい。さらに、衣類を図８に示すように、安全チョッキ８Ｄとしてもよい。この安全チョッキ８Ｄは、チョッキ本体８１Ｄの襟部分等に再帰性反射シート１が貼り付けられている。
【００３２】
従って、本実施の形態によれば、以下の効果を奏することができる。
（１−１）円筒状スタンパー３１の転写面３１Ａに対水接触角９０°以上となる物質３１Ｂがコーティングされているので、円筒状スタンパー３１と被転写シート２とが接着しにくくなり、これにより転写面３１Ａからの被転写シート２の剥離性を向上することができる。これに加え、冷却装置７０で円筒状スタンパー３１は冷却されるため、再帰性反射シート１をより容易に剥離することができる。
本実施形態の再帰性反射シート１は、軟質樹脂であり、接着性の高いポリウレタン系樹脂を含有するため、転写面３１Ａから特に剥離しにくいものであるが、このように、転写面３１Ａに物質３１Ｂがコーティングされており、また、冷却装置７０により充分に冷却されているため、転写面３１Ａからの剥離が容易となる。
【００３３】
（１−２）また、円筒状スタンパー３１の転写面３１Ａにコーティングされた物質３１Ｂの表面粗さが０．３μｍＲｚを超えるものである場合には、再帰性反射シートの表面が粗くなり、輝度が低下する可能性があるが、本実施形態では、物質３１Ｂの表面粗さが０．３μｍＲｚ以下であるため、輝度の低下を防止することができる。
（１−３）円筒状スタンパー３１の転写面３１Ａは、加熱装置５０により加熱されるが、本実施形態では、転写面３１Ａに塗布される物質３１Ｂをシラン系離型剤としたので、加熱装置５０による加熱に耐えることができる。
【００３４】
（１−４）被転写シート２は熱可塑性樹脂製であるポリウレタン系樹脂を含有するであるため、転写時の加熱・加圧により容易にマイクロエンボス形状のエンボスパターンを形成することができる。
（１−５）また、再帰性反射シート１はポリウレタン系樹脂を含有するものであるため、伸びに対する回復性が優れており、表面１Ａに形成されたエンボスパターンがくずれにくい。従って、エンボスパターンのくずれによる輝度の低下を防止できる。
【００３５】
（１−６）さらに、再帰性反射シート１はポリウレタン系樹脂を含有するため、耐洗濯性、耐ドライクリーニング性に優れている。従って、本実施形態の再帰性反射シート１は洗濯が繰り返し行われるような物品、例えば、衣類８Ｂや、靴８Ｃに貼り付けることに適している。
（１−７）また、再帰性反射シート１をポリウレタン系樹脂を含有するものとすることで、表面１Ａの耐磨耗性が向上する。従って、高い輝度を長期間維持することも可能となる。
【００３６】
（１−８）さらに、再帰性反射シート１はポリウレタン系樹脂を含有するものであるため、焼却処理時に塩素系ガス等の有毒ガスを排出しにくく、環境適応性の高いものとなる。
（１−９）本実施形態で得られる再帰性反射シート１は、１５０ｃｄ／ｌｕｘ／ｍ２以上という高い再帰性反射率を有しており、高輝度のものである。従って、このような再帰性反射シート１を備えた物品８Ａ，８Ｂ，８Ｃは、高い視認性を有するものとなる。
【００３７】
なお、本発明は前述の実施の形態に限定されるものではなく、本発明の目的を達成できる範囲での変形、改良等は本発明に含まれるものである。
例えば、前記実施形態では、再帰性反射シート１を備えた物品として、リフレクタ８Ａ，衣類８Ｂ，８Ｄ、靴８Ｃを例示したが、これに限らず、図９（Ａ）に示すように、保安用具（カラーコーン８Ｅ、コーンバー８Ｆ）を採用してもよい。カラーコーン本体８１Ｅや、コーンバー本体８１Ｆの外面に再帰性反射シート１からなるテープを巻きつける。さらに、図９（Ｂ）に示すように、保安用具として、豪雪地帯で雪に埋まった道路の端を認識させるために用いられるスノーポール８Ｇを採用してもよい。この場合にも、スノーポール本体８１Ｇに再帰性反射シート１からなるテープを巻きつける。
さらに、再帰性反射シート１を備えた物品としては、取り外し可能なワッペン、ステッカー、ラベル、腕章、自転車用パーツ、ランドセル、アームバンド、タスキ等があげられる。
【００３８】
また、前記実施形態では、再帰性反射シート１をポリウレタン系樹脂を含有するものとしたが、これに限らず、例えばポリオレフィン系樹脂を含有するものとしてもよい。例えば、ポリオレフィン系樹脂としては、高密度ポリエチレン（ＨＤＰＥ）、直鎖状低密度ポリエチレン（ＬＬＤＰＥ）、ポリプロピレン（ＰＰという）、熱可塑性エラストマ（ＴＰＯ）、エチレン−環状オレフィン共重合体（ＥＰＯ）、エチレン−酢酸ビニル共重合体（ＥＶＡ）、エチレン−メチルメタクリレート共重合体（ＥＭＭＡ）、エチレン−メタクリル酸共重合体（ＥＭＡＡ）、アイオノマ等を採用できる。なかでも、軟質樹脂であるアイオノマを使用することが特に好ましい。軟質樹脂であるアイオノマは、接着性が高いため、円筒状スタンパー３１からの剥離性に劣るが、本願発明では、転写面３１Ａに、表面粗さ０．３μｍＲｚ以下、対水接触角９０°以上となる物質３１Ｂが塗布されているので、アイオノマ樹脂を含有する再帰性反射シートであっても容易に円筒状スタンパー３１から剥離することができる。
さらに、再帰性反射シートを熱可塑性樹脂に限らず、例えば、電離線（紫外線等）の照射で硬化する樹脂を含有するものとしてもよい。例えば、紫外線硬化アクリル樹脂等を採用してもよい。
この場合には、電離線を照射するための照射手段を備えた製造装置を使用すればよい。
【００３９】
さらに、前記実施形態では、再帰性反射シート１を単層構造のシートとしたが、これに限らず、複数層構造のシートとしてもよい。例えば図１０に示すように、マイクロエンボス形状のエンボスパターンが形成される表面を構成する第１層９１と、第２層９２と、第３層９３とを備える再帰性反射シート９としてもよい。
この場合、第１層９１硬質樹脂であるＰＰ製、第２層９２を軟質樹脂であるＬＬＤＰＥ製、第３層９３を硬質樹脂であるＰＰ製とすることができる。ＰＰ／ＬＬＤＰＥ／ＰＰの三層構造とすることでブリードアウトを防止したり、移染性を向上させたりすることができる。また、三層構造とする場合、ＰＰ／ＥＶＡ／ＰＰという構成にしてもよい。このような構成にすることで、高周波ウェルダ適性等の二次加工性を向上させることができる。
【００４０】
さらに、前記実施形態では、転写面３１Ａにコーティングされる物質をシラン系離型剤等のケイ素化合物としたが、これに限らず、表面粗さ０．３μｍＲｚ以下、対水接触角９０°以上となる物質であれば任意である。
また、前記実施形態では、円筒状スタンパー３１に被転写シート２を押し当てることで転写する製造方法により、再帰性反射シート１を製造したが、このような製造方法には限られず、例えば、金属の型（転写部材）の表面にマイクロプリズム形状のエンボスパターンを形成しておき、この型と、エンボスパターンが形成されていない金属平板とで被転写シートを挟圧して、被転写シートの表面に転写する方法で再帰性反射シートを製造してもよい。また、マイクロプリズム形状のエンボスパターンが形成された型上に被転写シートを設置し、ロールと型とで被転写シートを挟圧して再帰性反射シートを製造してもよい。
【００４１】
【実施例】
本発明の効果を確認するために以下の実験を行った。
（実施例１）
前記実施形態と略同様の製造装置１００を用いて再帰性反射シートを製造した。
製造装置１００の円筒状スタンパー３１は、電鋳ニッケル製であり、転写面３１Ａのエンボスパターンは、マイクロプリズム型の正三角錐ダイヤカットパターンである。この正三角錐の底面の一辺の長さは１７３μｍ、高さは８６μｍである。また、転写面３１Ａの表面粗さは０．０５μｍＲｚである。
円筒状スタンパー３１の転写面３１Ａに塗布された物質３１Ｂはフッ素系シランカップリング剤（ダイキン工業社製「オプツールＤＳＸ」）であり、この物質３１Ｂの表面物性は表１に示すとおりである。
物質３１Ｂがコーティングされた円筒状スタンパー３１の転写面３１Ａの温度が２３０℃になるように加熱し、ポリウレタン系樹脂を含有する被転写シート２（２５０μｍ厚）をニップロール３９により円筒状スタンパー３１に、３０ｋｇ／ｃｍ２の圧力で押圧した。そして、冷却装置７０で冷却して、剥離した。
【００４２】
（実施例２）
円筒状スタンパー３１の転写面３１Ａに塗布された物質３１Ｂをシラン系離型剤（ケムリース社製「ケムリースＲＣ−１」）とした。他の条件は、実施例１と同じである。
【００４３】
（比較例１）
円筒状スタンパー３１の転写面３１Ａになにも塗布しなかった。転写面３１Ａの表面物性は表１に示すとおりである。他の条件は実施例１と同じである。
（比較例２）
円筒状スタンパー３１の転写面３１Ａにハードクロムめっきを０．５μｍの厚さで施した。ハードクロムめっきの表面物性は表１に示すとおりである。他の条件は実施例１と同じである。
（比較例３）
円筒状スタンパー３１の転写面３１ＡにＤＬＣ（ダイアモンドライクカーボン）を施した。ＤＬＣの表面物性は表１に示すとおりである。他の条件は実施例１と同じである。
（比較例４）
円筒状スタンパー３１の転写面３１Ａにケイ素系無機高分子離型剤（材料学研究所製「バリアセラム／ガンマーＲスプレー」）を施した。ケイ素系無機高分子離型剤の表面物性は表１に示すとおりである。他の条件は実施例１と同じである。
【００４４】
（実施例１，２及び比較例１〜４の結果）
結果を表１に示す。
【００４５】
【表１】
2005001300.tif 000003
【００４６】
なお、表面粗さは、ＪＩＳＢ０６０１に基づいて測定されたものであり、また、再帰性反射率はＪＩＳＺ８７１４に基づいて測定されたものである。
さらに、表１中、○は剥離性が良好であったことを示し、×は、剥離性が悪かったことを示す。
実施例１，２では、再帰性反射シートの剥離性は良好であり、また、再帰性反射率が高いものとなった。
比較例１〜３では、剥離性が悪いものとなった。さらに、比較例４では、剥離性は良好であったものの、再帰性反射率が低く、輝度の劣るシートとなった。
以上より、転写部材からの再帰性反射シートの剥離性を高めることができ、かつ、輝度の高い再帰性反射シートを得ることができるという本発明の効果を確認することができた。
【００４７】
【発明の効果】
このような本発明によれば、転写部材からの再帰性反射シートの剥離性を高めることができ、かつ、輝度の高い再帰性反射シートを得ることができる製造方法及びこの製造方法により製造された再帰性反射シート及びこの再帰性反射シートを備えた物品を提供できるという効果がある。
【図面の簡単な説明】
【図１】本発明の実施形態の再帰性反射シートを示す平面図である。
【図２】前記再帰性反射シートの断面図である。
【図３】前記再帰性反射シートを製造する製造装置を示す模式図である。
【図４】前記製造装置の要部を示す断面図である。
【図５】前記再帰性反射シートを用いたリフレクタを示す断面図である。
【図６】前記再帰性反射シートを用いた衣類を示す斜視図である。
【図７】前記再帰性反射シートを用いた靴を示す斜視図である。
【図８】前記再帰性反射シートを用いた衣類を示す斜視図である。
【図９】前記再帰性反射シートを用いた保安用具を示す図である。
【図１０】前記再帰性反射シートの変形例を示す断面図である。
【符号の説明】
１            再帰性反射シート
１Ａ        表面
２            被転写シート
８Ａ        リフレクタ
８Ｂ        衣類
８Ｃ        靴
８Ｄ        安全チョッキ
８Ｅ        カラーコーン
８Ｆ        コーンバー
８Ｇ        スノーポール
９            再帰性反射シート
３０    スタンパー保持用シリンダ
３１        円筒状スタンパー
３１Ｂ    物質
３１Ａ    転写面
３３    転写装置
３５    バックアップロール
３８        ガイドロール
３９    ニップロール
【図１】
2005001300.tif 000004
【図２】
2005001300.tif 000005
【図３】
2005001300.tif 000006
【図４】
2005001300.tif 000007
【図５】
2005001300.tif 000008
【図６】
2005001300.tif 000009
【図７】
2005001300.tif 000010
【図８】
2005001300.tif 000011
【図９】
2005001300.tif 000012
【図１０】
2005001300.tif 000013